Patent PL-192208-B1 (PL)
Inventor: BEKIERZ GERARD
IPC: C10M105/10
Filed: 1999-12-13
Abstract: Płyn hamulcowy zawierający mieszaninę eterów metylowych i/lub etylowych i/lub propylowych i/lub butylowych glikoli
oksyetylenowych i/lub estrów boranowych eterów metylowych glikoli oksyetylenowych, ewentualnie glikole polioksyetylenowe,
ewentualnie glikol oksypropylenowy, 0,2-2% wagowych inhibitorów korozji i antyutleniaczy z pakietu zawierającego:
0-10% wagowych 2,2-di(4-hydro-ksyfenylo)propanu, 0-15% wagowych 1-metyleno(dietanolo)-amino-4-metylobenzotriazolu,
0-20% wagowych pochodnej bezwodnika alkenobursztynowego i alkiloalkanoloaminy, 0-80% wagowych fosforanu trikrezylu,
0-40% wagowych diizopropanoloaminy, 0-15% wagowych benzotriazolu, 0-15% wagowych tolylotriazolu, 0-80% wagowych
imidazolu, 0-40% wagowych N-acylosarkozyny, 0-4% wagowych 2,6-di-tert-butylo-4-metylofenolu, 0-4% wagowych
N-(2-hydroksyetylo)morfoliny, 0-40% wagowych trietyleno-N-diaminy talowej, 0-10% wagowych kwasu dodekadikarboksylowego,
0-15% wagowych soli sodowej kwasu dimetyloditiokarbaminowego, 0-30% wagowych kwasu sebacynowego,
0-12% wagowych kwasu benzoesowego i 0-60% wagowych, semiestru kwasu alkenobursztynowego i oksyalkilowanych
alkilofenoli, znamienny tym, że składa się z: 0-90% wagowych mieszaniny eterów metylowych glikoli oksyetylenowych
zawierającej: 0-10% wagowych eteru metylowego glikolu dioksyetylenowego, 0-90% wagowych eteru metylowego glikolu
trioksyetylenowego, 0-80% wagowych eteru metylowego glikolu tetraoksyetylenowego, 0-50% wagowych eteru metylowego
glikolu pentaoksyetylenowego i 0-30% wagowych mieszaniny eterów metylowych glikoli heksa-, hepta- i oktaoksyetylenowych,
0-80% wagowych mieszaniny eterów etylowych glikoli oksyetylenowych zawierającej: 0-70% wagowych eteru etylowego
glikolu dioksyetylenowego, 0-70% wagowych eteru etylowego glikolu trioksyetylenowego, 0-50% wagowych eteru
etylowego glikolu tetraoksyetylenowego 0-30% wagowych eteru etylowego glikoli penta-, heksa-, hepta- i oktaoksyetylenowych,
0-80% wagowych mieszaniny eterów propylowych glikoli oksyetylenowych charakteryzujących się temperaturą wrzenia
powyżej 270°C i lepkością kinematyczną w temperaturze -40°C powyżej 400 mm2/s; 0-20% wagowych mieszaniny
eterów butylowych i/lub izobutylowych glikoli oksyetylenowych zawierającej: 0-70% wagowych eteru butylowego i/lub izobutylowego
glikolu dioksyetylenowego, 0-70% wagowych eteru butylowego i/lub izobutylowego glikolu trioksyetylenowego
i 0-50% wagowych mieszaniny eterów butylowych i/lub izobutylowych glikoli tetra-, penta-i heksaoksyetylenowych, charakteryzującej
się temperaturą wrzenia od 205 do 260°C i lepkością kinematyczną w -40°C mieszczącą się w granicach 200 do
800 mm2/s; 0-40% wagowych mieszaniny glikoli oligooksyetylenowych składającej się z: 0-100% wagowych glikolu dioksyetylenowego,
0-60% wagowych glikolu trioksyetylenowego, 0-60% wagowych glikolu tetraoksyetylenowego, 0-60% wagowych
glikolu pentaoksyetylenowego i wyższych charakteryzującej się temperaturą wrzenia od 106 do 200°C
i gęstością w granicach 1,12-1,13 g/ml; 0-20% wagowych glikolu oksypropylenowego o średniej masie cząsteczkowej od
700 do 2000; 0-99,5% wagowych estrów, charakteryzujących się temperaturą wrzenia powyżej 270°C,